(57)【要約】【課題】  お椀やコップ等の食器類を運搬する時に使用されるお盆において、お盆を傾けた際の食器類への滑り防止性が付与され、さらに、食品からの色の付着性も低減されるお盆を提供する。【解決手段】  お盆の表面に、二液型アルキドウレタン塗料を塗装することにより、お盆を傾けた際の滑り防止性を付与でき、さらに、シリコーンを混合してなる二液型アルキドウレタン塗料を塗装することにより、食品からの色付着性を低減することができる。【選択図】    図１
2005323851.tif 000002
【特許請求の範囲】
【請求項１】
表面に２液型アルキドウレタン塗料を塗布してなる、合成樹脂製お盆。
【請求項２】
２液型アルキドウレタン塗料がシリコーンを混合してなる、請求項１の合成樹脂製お盆。
【発明の詳細な説明】
【技術分野】
【０００１】
本発明は、お椀やコップ等の食器類を乗せて運搬することを目的として使用されるお盆に関する。
【背景技術】
【０００２】
食堂、レストラン等を始めとして、食品を入れたお椀や飲み物を入れたコップ等の食器類を食卓まで運ぶ際にお盆が一般的に使用されている。従来、お盆としては、金属または熱硬化性樹脂性ＦＲＰ材料を用いＳＭＣにより生産されてものが多く使用されている。しかしながら、生産性や廃棄処理性の問題から、ポリプロピレンやポリカーボネートのような熱可塑性樹脂を使用したお盆が使用されるようになってきた。
【０００３】
一方で、食器類を運搬する時にお盆を傾けた際に、食器等がすべるとお椀やコップ等の食器から内容物がこぼれたり、或いは落下し、破損してしまうことがあった。そのため、滑りにくいお盆への要求が常にある。
【０００４】
その対策として、種々の方法が考案、開示されている。方法１として、トレイ表面に突起物を設け、水の膜の発生を防止したり、食器を引っ掛けることにより滑り止めを行う方法（例えば、特許文献１）が開示されている。また、方法２として、トレイ表面に摩擦抵抗の大きいポリオレフィン系ゴム等の滑り止めシートを貼り付けることにより滑り止めを行う方法（例えば、特許文献２）が開示されている。さらには、二液型アクリルウレタンまたは二液型ウレタンを最際表面層に塗布することにより滑り止めを行う方法（特許文献３）が開示されている。
【特許文献１】実開平７−３９６５３号公報
【特許文献２】特開２００２−１９７６１号公報
【特許文献３】実開平７−２２１５号公報
【発明の開示】
【発明が解決しようとする課題】
【０００５】
しかしながら、方法１においては、細かい突起を設ける場合は、食器類とお盆との接触面積が低下しすることにより摩擦抵抗が減少し、滑り易くなる課題があった。他方、粗い突起を設ける場合は、突起により食器類を引っ掛け、滑りを防止できるものの、突起を設ける位置により食器の置き位置が限定され、置き場所によっては食器類が突起の上に乗り不安定になる課題があった。
【０００６】
方法２においては、お盆の表面にポリオレフィン系滑り止めシート等を接着剤により貼り付けることにより、食材がこぼれて付着しても洗浄にて容易に取り除くことができ、付着跡が残らないようにすることができるものの、シート端部には隙間や段差ができ、汚れが溜まりやすくなるなどの課題があった。
【０００７】
方法３においては、お盆の表面での隙間や段差をなくし、滑り止め性能を向上することができるものの、滑り止めシートの軟質化または粘着化が行われる為、滑り止め性を向上すると、食品からの色が付着しやすくなる課題があった。
【課題を解決するための手段】
【０００８】
本発明者は、耐熱性が比較的高く、硬化時の摩擦抵抗の大きいアルキドウレタン塗料のお盆表面への塗布が滑り止め性に効果を有し、さらに該塗料にシリコーンを配合することにより食品からの色付着性の低減も図られることを見出し、本件発明に至った。
【０００９】
本件の発明は、
表面に２液型アルキドウレタン塗料を塗布してなる合成樹脂製お盆（請求項１）および
２液型アルキドウレタン塗料がシリコーンを混合してなる請求項１の合成樹脂製お盆（請求項２）に関する。
【発明の効果】
【００１０】
お盆の底板表面に、耐熱性が比較的高く、硬化時の摩擦抵抗の大きい二液型アルキドウレタン塗料を塗布することにより、お盆に対して滑り止め性を付与することができる。さらに、二液型アルキドウレタン塗料にシリコーンを混合してなる塗料を表面に塗布することにより、お盆に対して食品からの着色性を低減し、滑り止め性を付与することができる。
【発明を実施するための最良の形態】
【００１１】
以下に、実施形態を説明するが、制限するものではない。
【００１２】
本発明のお盆は、合成樹脂を原料として成形されたお盆の底板表面に、二液型アルキドウレタン塗料を塗布後、焼付け乾燥することを特徴としたお盆である。
【００１３】
本発明において、お盆の底板表面に二液型アルキドウレタン塗料を塗布することにより、二液型アクリルウレタン塗料またはウレタン塗料に比べて、必要な表面の硬さ、たわみ性および滑り止め性を得ることができる。
【００１４】
本発明で使用される二液型アルキドウレタン塗料は、油脂分４５％以上のアルキド樹脂と主材としたもので、塗布の直前にウレタン樹脂と混合して、お盆の表面に塗布される。アルキド樹脂としては、具体的には、中油型アルキド樹、長油型アルキド樹脂があげられる。また、ウレタン樹脂としては、具体的には、ニ液型ポリウレタン、油変性ポリウレタン等があげられる。
【００１５】
本発明における二液アルキドウレタン塗料の塗布方法は、はけ塗り、手動ローラー塗りのような刷り付ける方法、エアースプレー法、エアレススプレー法、機械的なローラ塗り、カーテンフロー塗りなどの公知の方法を適用することができ、特に限定されないが、  均一な塗膜が形成しやすく、能率的である点からエアースプレー法が好ましい。
【００１６】
本発明においては、二液型アルキドウレタン塗料をお盆表面に塗布後、８０〜９０℃の温度にて焼付けを行い、反応・固化させる。
【００１７】
本発明の二液型アルキドウレタン塗料においては、シリコーンを配合することにより、食材からの色の付着性をさらに低減することができる。
【００１８】
本発明におけるシリコーンは、オルガノシロキサンに代表されるシリコーンを使用しすることができる。さらには、反応性を有するシリコーンオイル（例えば、水酸基、アミノ基、ビニル基、グリシジル基、チオール基などの反応基を有するシリコーンオイル）を用いることができる。
【００１９】
本発明におけるシリコーン含有量は、摩擦抵抗の低下を抑え、食品の着色防止性を向上させうることから、その下限量は、０．０１重量％が好ましく、０．０５重量％がより好ましく、０．１重量％がさらに好ましい。また、上限量は、５．０重量％が好ましく、３．０重量％がより好ましく、１．０重量％がさらに好ましい。シリコーン含有量が０．０１重量％未満では、食品の着色が濃くなる傾向があり、５．０重量％を超えると、滑り易くなる傾向がある。
【００２０】
本発明のお盆では、合成樹脂を原料として成形されたお盆の底板表面に二液型アルキドウレタン塗料を塗布する際、該塗料層の接着性を確保する目的で、下塗り塗料を塗布しても良い。下塗り塗料としては、一般的なポリエチレンテレフタレート樹脂用プライマー  また、付着性を高めた短油型アルキド塗料、アルキドウレタン塗料、アクリルウレタン塗料、特殊変性ポリオレフィン樹脂を用いた塗料などを使用しても良い。
【００２１】
本発明におけるお盆の成形に用いられる原料樹脂は、ポリエチレンテレフタレート、ポリブチレンテレフタレート、ポリエチレンナフタレート、ポリブチレンナフタレート等に代表されるポリエステル樹脂、ポリアミド樹脂、ポリカーボネート樹脂、ポリプロピレンやポリエチレン、シクロオレフィンポリマー等に代表されるポリオレフィン樹脂、等の熱可塑性樹脂を単独、またはそれら複数種以上をアロイ化してなる熱可塑性樹脂、不飽和ポリエステル等の熱硬化性樹脂、およびガラス繊維等を含有したによるファイバー・レインフォースド・プラスチック等の合成樹脂があげられる。これらのうち、その成形性、リサイクル性および廃品処理性の点で、熱可塑性樹脂が好ましい。
【００２２】
本発明におけるお盆の成形方法は、特に限定されず、射出成形法、射出圧縮成形方法、、ＳＭＣ（シートモールディングコンパウンド）等を用いることができる。これらのうち成形性の点から、射出成形法、射出圧縮成形法が好ましい。
【実施例】
【００２３】
（製造例）
原料樹脂としてポリエチレンテレフタレートを７５部とポリブチレンテレフタレート２５部に無機フィラーを３３重量％を混合してなる樹脂組成物を用い、射出成形法により、金型温度１３０℃にてお盆（投影面の大きさが概ね４４０×３３０ｍｍ）の成形を行った。お盆の表面に、下塗り塗料（短油型アルキド樹脂塗料）を厚み約１５〜２０μｍとなるよう塗布・乾燥後、表面層として上塗り塗料を厚み約２５〜３０μｍとなるよう塗布し、９０℃にて焼き付き乾燥を行った。
【００２４】
得られたお盆に対する評価は、以下のとおりであり、その評価結果は表１にまとめた。
【００２５】
（滑り防止性の評価）
お盆の中央部にドンブリ（国際化工（株）製ｍｅｌｌｉｎａ１２１；メラミン製、重量１２０ｇ）を乗せ、お盆を傾けた時にドンブリが滑り出す際のお盆の傾き角度を、滑り出し角度として求めた。
【００２６】
（食品の着色性）
着色し易い食品の一つであるカラシをお盆の塗装面に塗り、ラップにより覆い、９０℃の環境下にて２分放置後、中性洗剤にて拭き取り、染み付き状態を以下の基準により目視観察および色差計（日本電色工業製、ＶＧＳ−３００Ａ）を用いたカラシ付着前後での色差（ΔＥ）にて評価した。
◎：  ほとんど染み付が見られない。ΔＥ＝５未満。
○：  薄い染み付きが見られる。ΔＥ＝５以上、２０未満。
△：  染み付が見られる。ΔＥ＝２０以上、３５未満。
×：  濃い染み付きが見られる。ΔＥ＝３５以上。
【００２７】
（実施例１）
製造例において、上塗り塗料として、二液型アルキドウレタン塗料（中油型アルキド樹脂を用いたアルキドウレタン塗料）をエアースプレー法にて塗布後、９０℃雰囲気下にて６０分間乾燥を行った。
その結果、滑り出し角度は３５〜４５度であり、着色による色目の変化ΔＥは３０であった。
（実施例２）
製造例において、上塗り塗料として、シリコーン（オルガノシロキサン）を０．２重量％を混合した二液アルキドウレタン塗料をエアースプレー法にて塗布後、９０℃雰囲気下にて６０分間乾燥を行った。その結果、滑り出し角度は２１〜２２度であり、着色による色目の変化ΔＥは１５であった。
【００２８】
（実施例３）
製造例において、上塗り塗料として、シリコーンの混合量を実施例２の２／３にした以外は、実施例２と同様にして上塗り塗装を行った。その結果、滑り出し角度は２８〜３７度であり、着色による色目の変化ΔＥは１７であった。
【００２９】
（比較例１）
製造例において、塗装を施さない場合、滑り出し角度は１１〜１５度であり、着色による色目の変化ΔＥは１であった。
【００３０】
（比較例２）
製造例において、上塗り塗料として、二液型アクリルウレタン塗料をエアースプレー法にて塗布後、９０℃に環境下にて６０分の乾燥を行った。その結果、滑り出し角度は３３〜４３度、着色による色目の変化ΔＥは３５であった。
【表１】
2005323851.tif 000003
【産業上の利用可能性】
【００３１】
食物や飲料水を入れたお椀やコップなどの食器類を運搬するお盆において、運搬時やお盆を机上に置く場合に、少々お盆が傾いても食器類が滑り難く、また食器の内容物がこぼれて、衣服等の汚すことを防止できる。さらに、お盆上に食品がこぼれても着色しにくく、汚れ難いお盆を提供できる。
【図面の簡単な説明】
【００３２】
【図１】塗装面の構成
【符号の説明】
【００３３】
１    母材
２    下塗り塗料
３    上塗り塗料
【図１】
2005323851.tif 000004